(57)【特許請求の範囲】
【請求項１】
自重の３０〜２００倍の水を吸収する水膨潤性高分子材料である繊度が２．２〜１３ｄｔｅｘのアクリル系繊維またはモダクリル繊維を２５重量％以上含有する不織布層Ａと、目付が１００〜８００ｇ／ｍ２でありポリオレフィン系あるいはポリエステル系高分子繊維を主体とする不織布層Ｂと、水を自重の０．５〜３倍吸収し、セシウムを１ｇ当たり０．０９ｇ以上吸着する吸水性繊維を２０重量％以上含有する不織布層Ｃとを、一体化した液状汚染物質の拡散や漏洩を防ぐマット。
【請求項２】
貫入抵抗が５００Ｎ以上である請求項１に記載の液状汚染物質の拡散や漏洩を防ぐマット。
【請求項３】
不織布層Ａ中の水膨潤性高分子材料であるアクリル系繊維またはモダクリル繊維が、セシウムを１ｇ当たり０．０９ｇ以上吸着する請求項１または２に記載の液状汚染物質の拡散や漏洩を防ぐマット。
【発明の詳細な説明】
【技術分野】
【０００１】
本発明は、生物分解性廃棄物や放射性汚染物など液状汚染物質の流出の可能性がある汚染物を一時あるいは長期保管・保存をする施設や現場において、汚染物質の拡散や漏洩を防ぐ保護機能を持つマットに関する。さらに詳しくは、液状汚染物を吸収するとともに外部流出を防止あるいは抑制したり、遮水工の一部として遮水シートを保護したり、場合によっては吸水により膨潤する高分子材料を使用することで漏水遅延材や遮水性材料としても機能することも可能な保護マットに関する。
【背景技術】
【０００２】
各種処分場や不法投棄物からの環境汚染を防止するための遮水シートなどのクッション性のある保護材や衝撃緩衝材などとして、短繊維不織布や長繊維不織布あるいはベントナイトを複合したジオテキスタイルなどが用いられてきた（例えば、特許文献１、２参照）。
【０００３】
ベントナイト系材料は遮水シートの保護材としての機能だけでなく、汚染水の流出抑制の効果もあることから液状汚染物質の流出する可能性がある場合に好適に用いられてきた。しかしながら、目付が５ｋｇ／ｍ２以上の場合も多く、施工に重機が必要な場合も多かった。また、複数のシートの接合部は粒状物や半固形物を用いて人手作業により接合しており、施工に時間がかかるとともに、漏水機能に関しても完全な遮水性を目指すことは容易ではない。
【０００４】
短繊維不織布や長繊維不織布は、ベントナイトよりも軽量で取り扱いやすく厚みも比較的薄いことから、施工の工期短縮が可能であり、また処理あるいは保管容量を大きくすることが可能であることから広く用いられてきた。
【０００５】
また、廃棄物処分場において、遮水構造における遮水シートの損傷による水密性低下を防止するために、自己修復性遮水シートを使用することが提案されている（例えば、特許文献３参照）。自己修復性遮水シートには、水分を吸収すると膨潤する吸水性膨潤性繊維含む水膨潤性シートが使用されている。
【０００６】
最近頻発する震災により発生する瓦礫処理や不法投棄などの緊急対策として、工期をより短縮できる資材の登場が期待されている。また、単純な保護機能だけでなく、汚染物質を吸着あるいは吸収するシートに対する要望も強くなってきている。特に放射性物質を含む汚染水については、他の汚染物質よりも一段と高いレベルの管理が望まれており、より高機能な遮水工や保護材に対する要求が高まってきている。
【先行技術文献】
【特許文献】
【０００７】
【特許文献１】特開２００４−１８１３９３号公報
【特許文献２】特開平６−１０８４３６号公報
【特許文献３】特開平１１−２９１３７０号公報
【発明の開示】
【発明が解決しようとする課題】
【０００８】
本発明は従来技術を背景になされたもので、軽量で取り扱いやすく工期短縮が可能であり、液体状の汚染物質の流出リスクを低減する保護マットを提供することを課題とする。
【課題を解決するための手段】
【０００９】
本発明者らは上記課題を解決するため、鋭意研究した結果、特別な素材を用いた複合材にすることで、軽量で取り扱いやすく、複数のシートの接合が容易であるため工期短縮が可能であり、さらには液体状の汚染物質の流出リスクを低減することも可能な保護マットが得られることを知見し、本発明の完成に到達した。
【００１０】
即ち、本発明は、以下の通りである。
１．水膨潤性高分子材料を２５重量％以上含有する不織布層Ａと、目付が１００〜８００ｇ／ｍ２でありポリオレフィン系あるいはポリエステル系高分子繊維を主体とする不織布層Ｂとを、一体化した保護マット。
２．上記１の保護マットに吸水性繊維を２０重量％以上含有する不織布層Ｃが一体化された保護マット。
３．不織布層Ａに含まれる水膨潤性高分子材料が、繊度が２．２〜１３ｄｔｅｘで、水および海水を自重の５０％以上吸収することが可能なアクリル系繊維またはモダクリル繊維である上記１または２に記載の保護マット。
４．不織布層Ａ中の水膨潤性高分子材料および／または不織布層Ｃ中の吸水性繊維が、セシウムを１ｇ当たり０．０９ｇ以上吸着または吸塵する上記１〜３のいずれかに記載の保護マット。
【発明の効果】
【００１１】
本発明の保護マットは、吸水性が高く、軽量で取り扱い性が良いため、緊急性の高い工事の工期短縮に適し、液状の汚染部を吸水して外部への流失を防止することが可能となる。
【発明を実施するための形態】
【００１２】
本発明の不織布層Ａに用いられる水膨潤性高分子材料としては、超吸水ポリマーパウダー、水膨潤性のアクリル系繊維やモダクリル繊維などが上げられる。これらの水膨潤性高分子材料は自重の３０〜２００倍程度の水を吸収することが可能であり、水を吸収することで膨潤して体積が増加する。不織布の場合、通常７０〜９０％程度は繊維の存在しない空間となっているが、膨潤化した高分子材料により空間が埋められることにより水の透過を抑制する効果が期待される。不織布層Ａに水膨潤性高分子材料が２５重量％以上含有していると高い吸水性能が期待でき、５０重量％以上あると止水性や漏水遅延性も付与できる。特に水膨潤性高分子材料が６５重量％以上含有されるとかなり高い確率で上から流れてきた液状物を下方に流すことなく捕捉あるいは止水することができるようになる。
【００１３】
超吸水ポリマーパウダー、水膨潤性のアクリル系繊維やモダクリル繊維は、ベントナイトよりも吸水性能が非常に大きく、約１０秒で平衡吸水量の約７０％を膨潤することが可能であり、大量の水が流れ込んでも漏れを起こす可能性を小さくすることができる。ベントナイトは１日以上の吸水時間を要することから比べると非常に差が大きい。
【００１４】
水膨潤性高分子材料は、パウダー形状であっても良いが、マット断面からパウダーが脱落するという問題や膨潤して軟化したパウダーが土圧によりシート端部から押し出されるなどの問題を生じやすく注意が必要である。水膨潤性高分子材料として、水膨潤性のアクリル繊維たモダクリル繊維を使用する場合、水膨潤するアクリル系繊維やモダクリル繊維の中には芯鞘構造を持つ繊維があり、芯部はあまり膨潤することなく安定した機械的強度を与える樹脂から、鞘部は水を吸着する樹脂からなる繊維があり、これらの繊維を使用すると、本発明の保護マットとしての汚染物流出機能を高めることが可能であり特に好ましい。
【００１５】
水膨潤性高分子材料がパウダー形状の場合は、複数の不織布の間に挟みこむなどして脱落を防止することが必要である。熱接着性パウダーと水膨潤性高分子パウダーを均一に混合した後に、基材となる不織布上に均一に散布して後に、エアースルー法などの熱処理により熱接着性パウダーを溶融させて基材に付着させることで粒子脱落を防止することも好ましい形態のひとつである。
【００１６】
また、本発明では、特性を低下させない範囲で、必要に応じて、抗酸化剤、耐光剤、着色剤、抗菌剤、難燃剤、親水化剤などの改質剤を添加できる。
【００１７】
本発明の不織布層Ａに好適に使用できる水膨潤性の繊維の繊度は、２．２〜１３ｄｔｅｘであることが好ましく、より好ましくは３．３〜１１ｄｔｅｘである。繊度が２．２ｄｔｅｘ未満では繊維の絡みが弱くなり、保護マットの強度や貫入抵抗が劣るので耐久性が不充分になる。また、厚みが薄くなり保護マットとしてのクッション機能が低下する恐れがある。一方、１３ｄｔｅｘを越えると、繊維構成本数が少なくなり、不織布構造の緻密度が低下して、構造体としての吸水性や漏水遅延性が低下する場合がある。アクリル系繊維やモダクリル繊維は表面官能基を化学改質して官能基を導入することが比較的容易であり、導入する官能基を選ぶことによりセシウムなどを効果的に吸着することが可能となる。
【００１８】
本発明では、保護マット表面に水膨潤性高分子材料の占める割合が高すぎると、保護マット内部に存在する空間や残りの吸水膨潤性高分子材料が活用できなくなるため注意が必要である。水膨潤性高分子材料の保護マット表面に占める割合が高い場合には、非吸湿繊維を不織布層Ａを貫通するように、ニードルパンチ加工などで配置させて、その部分から水を拡散させることが必要である。また、最も上部の層に水分を拡散させる層を設けることも好ましい形態のひとつである。
【００１９】
本発明の保護マットは、３ｋｇ／ｍ２以上の浄水または海水を保護マット内に吸収できるように構成を最適化することが好ましく、特に好ましくは６ｋｇ／ｍ２以上吸収可能とすることである。
【００２０】
保護マットに吸収された水は、処分場保管物や不法投棄物などから放射線が発生する場合においては、放射線の外部への漏れを減らす役割をすることも期待できる。
【００２１】
本発明の不織布層Ａにおいて、水膨潤性高分子材料と複合される他の素材は特には限定されるものではないが、ポリエステルやポリオレフィンなどの価格が安価な汎用熱可塑性樹脂を使用することが推奨される。特にポリエステル系繊維が好ましい。ポリエステル系繊維を用いることで、優れた機械特性（引張強度や引裂強度）やライスターなどによる熱接着加工時の強度を得やすくなる。
使用可能なポリエステルとしては、ポリエチレンテレフタレート（ＰＥＴ）、ポリ乳酸（ＰＬＡ）などのホモポリマー及びそれらの共重合ポリエステルなどが例示できる。特にイソフタル酸系の共重合ポリエステルを鞘成分に、ＰＥＴを芯成分にした芯鞘型繊維を水膨潤性高分子材料とあわせて用いると複数のマットの接合にライスターなどを用いて熱接着加工を行う場合に作業性が良く、接合部での漏水のリスクを小さくすることができる。
また、ポリエステルモノマーとして生物由来のエチレングリコールを成分として用いたＰＥＴを用いても物性面で問題がない。
【００２２】
本発明の不織布層ａの目付は、１５０〜６００ｇ／ｍ２であることが好ましい。１５０ｇ／ｍ２より小さいと吸水性が不足し、６００ｇ／ｍ２より大きいと取扱い性が低下して好ましくない。
【００２３】
本発明の不織布層ｂは、ポリオレフィン系またはポリエステル系樹脂からなる繊維を主体とする目付が１００〜８００ｇ／ｍ２の不織布であることが好ましい。
上記繊維としては、ポリエチレンテレフタレート（ｐｅｔ）繊維またはポリプロピレン（ｐｐ）繊維単体の中実繊維であってよいが、低融点ｐｅｔとｐｅｔの２成分を含む複合繊維、またはポリエチレンとｐｅｔの２成分を含む複合繊維であることも好ましい実施形態のひとつである。複合繊維の形態としては、芯鞘構造でもサイドバイサイド構造であってもよい。不織布層ｂの厚みを大きくしたい場合には、中空芯鞘構造や中空サイドバイサイド構造の繊維を用いることも好ましい実施形態である。
接着強度や嵩高性を所望の値に設定する目的で複合繊維を用いる場合は、繊維の繊度は２．２〜８．９ｄｔｅｘであることが好ましく、３．３〜６．７ｄｔｅｘであることがより好ましい。
【００２４】
本発明の不織布層Ｂは、短繊維不織布で構成されてもよいし、引張強度や貫入抵抗の大きいポリエステル系長繊維不織布であってもよい。また、長繊維不織布と短繊維不織布の複合体も好ましい。
短繊維不織布では、すぐれたクッション性があるため、異物や突起物と接触した場合に高い保護性能を得ることが可能となる。一般の短繊維不織布は、嵩高性に優れるが繊維の切断端を多数有するために長繊維不織布または長繊維不織布／短繊維不織布の複合体と比較して機械的特性や貫入抵抗に劣る場合が多い。
【００２５】
本発明の不織布層Ｂの目付は、貫入抵抗に大きな影響を与える。そのため、不織布層Ｂの好ましい目付は、１００〜８００ｇ／ｍ２である。より好ましい目付は、２００〜５００ｇ／ｍ２であり、最も好ましくは２５０〜３３０ｇ／ｍ２である。目付が１００ｇ／ｍ２未満では、保護マットの貫入抵抗が低くなる。目付が８００ｇ／ｍ２を越えると、軽量化による良好な施工性が阻害される。
【００２６】
本発明において、不織布層Ａと不織布層Ｂとが一体化された保護マットに、吸水性繊維を２０重量％以上含有する不織布層Ｃを複合一体化することも好ましい。
不織布層ｃは、不織布層ａと不織布層ｂの複合体のいずれか片面に張り合わせてもよいし、不織布層ａと不織布層ｂの間に貼り合わせても良い。
【００２７】
本発明の不織布層Ｃに含有される吸水性繊維とは、水を自重の０．５〜３倍程度吸収することができる繊維であり、アクリル系繊維の一部（例えば東洋紡績株式会社製ｎ−３８）や比較的結晶化度の低いセルロース系繊維（綿やレーヨン、ポリノジック繊維の一部）などがあげられる。
【００２８】
本発明の不織布層Ｃの目付は、１００〜５００ｇ／ｍ２であることが好ましい。１００ｇ／ｍ２より小さいと吸水量が小さくなり、５００ｇ／ｍ２より大きいと敷設時の施工性が低下するなどする。
【００２９】
本発明の保護マットは、７ｇ／ｃｍ２荷重での厚さが４ｍｍ以上であることが好ましい。より好ましくは、６ｍｍ〜２０ｍｍである。厚さが２０ｍｍを超えると、取り扱い性が低下する。
【００３０】
７ｇ／ｃｍ２荷重での厚さを所望の値にコントロールする方法は特に限定されないが、不織布層の製造にニードルパンチ法を用いる場合は突き刺し密度を高くしたり、突き刺し深さを深くしたりするなどの対策を取ることができる。不織布層の製造にエアースルー法を用いる際には、加工温度を高くしたり、循環させるエアー速度をあげたり、あるいはネットに挟んだ状態で熱処理するなどの方法をとることができる。
【００３１】
また、加熱ロールと接触させることも有効な方法である。対向する加熱ロールの間にクリアランスを設けることで適度な厚みを達成できる。あるいは片側のロールを樹脂やゴム素材のものを用いることで、クリアランスを設定しなくてもつぶれすぎて厚みが小さくなりすぎることを防ぐことが可能となる。また、樹脂ロールやゴムロールなどの硬度を適切に設定することで、厚みをコントロールすることが容易となる。厚み制御性は劣るが、遠赤外線ヒータなどにより間接加熱をしたり、加熱した棒や板に接触させたりするなどの方法を取ることも可能である。
【００３２】
保護マットまたは各不織布層の製造時における、ニードルパンチ加工においては、一般的には、突き刺し密度をある程度まで高くしたり、突き刺し深さを大きくすることで引張強度や引裂き強度などの機械特性を所望の値とすることが可能であるが、適切な条件を超えると粉塵の発生や繊維切断による強度の低下などの別の問題が発生する場合が多くなるので注意が必要である。
【００３３】
また、熱接着処理を行なうためカレンダーロールを用いる場合には、加工温度を低く設定したり、加工速度をあげたり、クリアランスを設けたりすることにより厚みを大きくすることが容易になると考えられる。
【００３４】
東日本大震災以降、放射性物質を含む土壌や堆積物、瓦礫などの処理や保管が問題となっており、それらから液状の汚染物質が流出するリスクを下げることが重要となっている。
そのため、本発明の保護マットを構成する不織布層Ａ中の水膨潤性高分子材料および／または不織布層Ｃ中の吸水性繊維が、塩化セシウムを１ｇ当たり０．０９ｇ以上吸着または吸塵することが好ましい。発明者の検討した中では、アクリル系繊維あるいはモダクリル繊維の中には選択的にセシウムを吸着する機能の高いものがあり、さらには吸水率が高いほど一度捕捉した汚染物質を離しにくいことが判明しており、これらを本発明要件を満たす保護マットの材料として使用することで、除染処理にもより安全に実施することが可能となる。
【００３５】
本発明の保護マットの貫入抵抗は、５００Ｎ以上であることが好ましく、８００Ｎ以上であることがより好ましい。貫入抵抗が５００Ｎ未満では、遮水工の保護マットとしての機能が低下する場合がある。また、本発明者の検討の範囲では貫入抵抗の高いシートほど止水機能が高くなる傾向にあった。
【００３６】
本発明の保護マットの引張強さは、９００〜１５００Ｎ／５ｃｍであることが好ましく、９５０〜１２００Ｎ／５ｃｍであることがより好ましい。
また、伸び率は３０％以上であることが好ましく、５０％以上であることがより好ましい。
【００３７】
本発明の保護マットの好適な製造法の一例をあげて以下に述べるが、特にこの例に限定されるものではない。
不織布層Ａは、カード法とニードルパンチ加工により製造することが一般的である。不織布層Ａが、水膨潤性のアクリル系繊維またはモダクリル繊維と熱接着性芯鞘複合繊維により構成されている場合は、引き続きエアースルー法により部分的熱接着箇所を形成することが好ましい。エアースルー法の加工は、厚みを減らさずに部分的接着点を増やすことができるため、本発明の補強材の製造方法として特に好適である。加工温度は、熱接着性芯鞘複合ポリエステル系繊維の場合は、９０〜１５０℃くらいの温度であることが好ましく、３０〜４０秒の熱処理を行なうことで好適な接着状態を得ることが可能となる。加工温度のセッティングは熱接着性芯鞘複合繊維の低融点成分の融点と混合率によりコントロールすることが可能である。
【００３８】
不織布層Ｂは、乾式短繊維不織布の製造法で製造しても良いし、スパンボンド方法によって製造してもよい。また、スパンボンド法による長繊維不織布の上に、短繊維ウエッブを積層した後、ニーパン加工機により複合化しても良い。
【００３９】
不織布層Ａと不織布層Ｂの接合方法としては、ニードルパンチ法による方法、カーテンスプレー法、フィルムによる熱ラミ法、熱接着性繊維不織布やフィルムを挿入して熱プレスする方法が考えられる。
【００４０】
ニードルパンチ法で複合化する場合は、複合相手がどのような不織布であっても、不織布層Ａの側からニードルが貫出するようにすることが、水膨潤性繊維により止水効果を高める上で好ましい。
【００４１】
不織布層Ｃをさらに複合する場合には、最初に不織布層Ａとニードルパンチ法で複合しておいてから不織布層Ｂを複合化することも好ましい形態のひとつである。
【００４２】
保護マットを構成する不織布層のうち、熱接着性繊維を含んだ不織布層の幅を、他の不織布層の幅より広くしておき、熱接着性繊維を含んだ不織布層同士を熱接合すると、高い止水効果を得ることが可能となる。熱接合の方法としてはガスバーナーなどで加熱しても良いし、自走式の接合機（ライスター）などを用いても良い。また、２液型ウレタンやアスファルト、改質アスファルト、その他接着剤などを接合部に吹き付けたり塗ったりしても良い。防水テープなどを用いて接合することも好ましい。
【００４３】
また、本発明の保護マットの上面に微粘着加工をしたフィルム層を貼っておき、敷設完了後に除去することも好ましい形態のひとつである。現場での敷設作業中に、急な降雨があった場合でも雨による水膨潤性高分子材料の膨潤を抑制することができ、本来の目的である汚染物質を含む水などのみを効率的に吸収することができるため好ましい。
【実施例】
【００４４】
以下、実施例及び従来例、比較例によって本発明をさらに具体的に説明するが、本発明はこれらに何ら限定されるものではない。なお、本発明の実施例および比較例で用いた評価方法は下記の方法でおこなった。
（１）繊度［ｄｔｅｘ］
試料の任意の場所５点を選び、光学顕微鏡を用いて、単繊維径をｎ＝２０で測定して、全平均値（Ｄ）を求めた。ついで、平均単繊維断面積と平均比重から１万ｍあたりの重量に換算して繊度をｄｔｅｘで示す。
（２）目付［ｇ／ｍ２］
ＪＩＳ  Ｌ  １９１３（２０１０）６．２「単位面積当たりの質量」に準拠して測定した。
（３）厚さ［ｍｍ］
ＪＩＳ  Ｌ  １９１３（２０１０）６．１．１「厚さ  Ａ法」に準拠し、荷重７ｇ／ｃｍ２下で測定した。
（４）引張強さ［Ｎ／５ｃｍ］及び伸び率［％］
ＪＩＳ  Ｌ  １９１３（２０１０）６．３．１「引張強さ及び伸び率」に準じて測定した。
（５）貫入抵抗（Ｎ）
ＡＳＴＭ  Ｄ−４８３３の規定に従って測定する。
（６）遮光率（％）
ＪＩＳ  Ｌ  １０５５（２００９）  Ａ法の規定に従って測定した。
（７）セシウム吸着量（ｇ／ｇ-試料）
塩化セシウム１００ｍｇを１００ｍｌの純水に加えた溶液中に、試料１００ｍｇを加えて２４時間スターラで攪拌した。液を濾過し、残液のＣｓ濃度を高周波誘導結合プラズマ法（ＩＣＰ法）発光分析法により測定した（ＣＩＲＯＳ−１２０ＲＩＧＡＫＵ装置使用）。予め作成した検量線を用いて濃度を測定し、初期濃度との差異から試料１ｇ当たりの吸着量を測定した。
（８）吸水率（％）
直射日光の当たらない平坦な砂場の上にろ紙を敷き詰めて砂の保護マットへの付着を防止し、その上に１ｍ角の保護マットを折り曲がりがないように敷設した。該保護マットのほぼ中心部に６ｋｇの海水をバケツで流しこみ、３時間後にマットの重量の増加量を測定した。流し込んだ海水のどれだけが下のろ紙あるいは砂地層に流れ込んだかを測定した。
吸水性は以下の式で計算して求めた。
吸水率（％）＝（３時間後の保護マット重さ−元の保護マット重さ）／６ｋｇ×１００
【００４５】
＜実施例１＞
不織布層Ａとして、繊度３．９ｄｔｅｘの水膨潤性アクリル系繊維のランシールＦＫ（東洋紡績株式会社製、塩化セシウム吸着量０．４０ｇ／ｇ-試料）と５．５ｄｔｅｘの低融点ポリエステル複合短繊維ＴＥ５（東洋紡績株式会社製）を重量比で７０：３０になるように混合したウェッブをニードルパンチ加工した目付２００ｇ／ｍ２の短繊維不織布と、不織布層Ｃとして、繊度４．４ｄｔｅｘの吸水性アクリル系繊維Ｎ−３８Ｂ（東洋紡績株式会社製、セシウム吸着量０．５１ｇ／ｇ-試料）と５．５ｄｔｅｘの中空アクリル短繊維（東洋紡績株式会社製）を重量比で５０：５０になるように混合したウェッブをニードルパンチ加工した目付２００ｇ／ｍ２が短繊維不織布を、オルガン社製ＦＰＤ１−４０Ｓのニードルを用いてニードル突き刺し密度（突出密度）４５ケ／ｃｍ２、針深度１０ｍｍでニードルパンチ複合加工を行ない２層構造の不織布を得た。次いで、不織布層Ｂとして、目付が２００ｇ／ｍ２のポリエステル長繊維不織布９２０１ＨＢ（東洋紡績株式会社製、着色剤としてカーボン０．３％含む）をカーテンスプレー法で不織布層Ａ側に接合（オレフィン系ホットメルト繊維１０ｇ／ｍ２使用）した３層構造の不織布からなる保護マットを作成した。
得られた保護マットを用いた評価結果を表１に示す。
実施例１は本発明要件を満たし、機械特性に優れた保護マットであった。吸水率は１００％であった。
【００４６】
＜実施例２＞
不織布層Ａとして、繊度５．６ｄｔｅｘの水膨潤性アクリル系繊維のランシールＦＪ（東洋紡績株式会社製、塩化セシウム吸着量０．４６ｇ／ｇ-試料）と５．５ｄｔｅｘの低融点ポリエステル複合短繊維ＴＥ５（東洋紡績株式会社製）を重量比で３５：６５になるように混合したウェッブをニードルパンチ加工した目付が３００ｇ／ｍ２の短繊維不織布と、不織布層Ｂとして、目付が３００ｇ／ｍ２のポリエステル長繊維不織布９３０１ＨＢ（東洋紡績株式会社製、着色剤としてカーボン０．３％含む）をカーテンスプレー法で接合（オレフィン系ホットメルト繊維１０ｇ／ｍ２使用）した２層構造の不織布からなる保護マットを作成した。
得られた保護マットを用いた評価結果を表１に示す。
実施例２は本発明要件を満たし、機械特性に優れた保護マットであった。吸水率は１００％であった。
【００４７】
＜実施例３＞
不織布層Ａとして、繊度５．６ｄｔｅｘのポリエステル繊維よりなる目付１００ｇ／ｍ２の短繊維不織布にポリエチレン樹脂パウダーと水膨潤性のある衛材用ホットメルトパウダー（どちらも粒径約１ｍｍ）を重量比で６０：４０になるように混合して均一に、散布量が２００ｇ／ｍ２となるよう散布した。次に、その上に不織布層Ｃとして、繊度４．４ｄｔｅｘの吸水性アクリル系繊維Ｎ−３８Ｂ（東洋紡績株式会社製、セシウム吸着量０．５１ｇ／ｇ-試料）と５．５ｄｔｅｘの中空アクリル短繊維（東洋紡績株式会社製）を重量比で５０：５０になるように混合したウェッブをニードルパンチ加工した目付１００ｇ／ｍ２が短繊維不織布を重ねて、フェルトカレンダー機で１６０℃の温度で加熱処理をして一体化した。さらに、不織布層Ｂとして、目付が３００ｇ／ｍ２のポリエステル長繊維不織布９３０１ＨＢをカーテンスプレー法で不織布層Ａ側に接合（オレフィン系ホットメルト繊維１０ｇ／ｍ２使用）した３層構造の不織布からなる保護マットを作成した。
得られた保護マットを用いた評価結果を表１に示す。
実施例３は本発明要件を満たし、機械特性に優れた保護マットであった。吸水率は１００％であった。
【００４８】
＜従来例＞
目付が５５０ｇ／ｍ２のポリエステル長繊維不織布９５５１ＨＢ（東洋紡績株式会社製）を保護マットとして用いた評価結果を表１に示す。
従来例は、機械特性に優れた保護マットであったが、吸水率は８％であり、殆どの水がろ紙や砂地層に流れ出してしまい本発明の目的を満足しなかった。
【００４９】
＜比較例１＞
目付が５６００ｇ／ｍ２（カタログ値）の市販のベントナイト系シート（ポリプロピレン不織布の表皮貼り付け品、セシウム吸着量０．０８７ｇ／ｇ-試料）を用いて実施例１と同じ評価を行った結果を表１に示す。
比較例１は吸水率は４５％であったが、これはほぼマット端部より水が流れ出したことが原因であり、下のろ紙には濡れはなく、海水の浸透は無かった。目付が重いために敷設には時間がかかるとともに複数のシートのつなぎ面での漏水が懸念された。
【００５０】
＜比較例２＞
繊度３．９ｄｔｅｘの水膨潤性アクリル系繊維のランシールＦＪ（東洋紡績株式会社製、セシウム吸着量０．４６ｇ／ｇ-試料）と５．５ｄｔｅｘの低融点ポリエステル複合短繊維ＴＥ５（東洋紡績株式会社製）を重量比で２０：８０になるように混合したウェッブをニードルパンチ加工した目付が２００ｇ／ｍ２の短繊維不織布と、繊度３．３ｄｔｅｘの吸水性アクリル系繊維Ｎ−３８Ｂ（東洋紡績株式会社製、塩化セシウム吸着量０．５１ｇ／ｇ-試料）と５．５ｄｔｅｘの中空アクリル短繊維（東洋紡績株式会社製）を重量比で５０：５０になるように混合したウェッブをニードルパンチ加工した目付が２００ｇ／ｍ２の短繊維不織布とを、オルガン社製ＦＰＤ１−４０Ｓのニードルを用いてニードル突き刺し密度（突出密度）４５ケ／ｃｍ２、針深度１０ｍｍでニードルパンチ複合加工を行ない２層構造の不織布を得た。次いで、目付が２００ｇ／ｍ２で白色のポリエステル長繊維不織布９２０１Ｈ（東洋紡績株式会社製）をカーテンスプレー法で不織布層Ａ側に接合（オレフィン系ホットメルト繊維１０ｇ／ｍ２使用）した３層構造の不織布からなる保護マットを作成した。
得られた保護マットを用いた評価結果を表１に示す。
比較例２は機械特性に優れた保護マットであったが、吸水率は３８％であった。
【００５１】
【表１】
0006024146.tif 000002
【産業上の利用可能性】
【００５２】
本発明の保護マットは、吸水性と遮水シートの保護性能が良く、軽量で施工性も優れており、さらには液体状の汚染物質の流出リスクを低減することに寄与できる。また、放射性物質が懸濁した液状の汚染物質を含む瓦礫などの貯蔵保管用のシートとしても使用可能である。